( c ) 단계 에서 얻 어 진 OH 함유 투명 TiO 2 - SiO 2 유리체 를 연화점 이상 의 온도 로 가열 해서 원 하 는 형상 으로 성형 하 여 , OH 함유 성형 TiO 2 - SiO 2 유리체 를 얻 는다 . 성형 온도 는 바람직 하 게 는 1 , 500 내지 1 , 800 ℃ 이 다 . 성형 온도 가 1 , 500 ℃ 미만 인 경우 , OH 함유 투명 TiO 2 - SiO 2 유리체 의 점도 가 높 기 때문 에 , 실질 적 으로 자중 ( self - weight ) 변형 이 진행 되 지 않 는다 . 또한 SiO 2 의 결정상 인 크리스토발라이트 의 성장 또는 TiO 2 의 결정상 인 루틸 혹은 아 나 타제 의 성장 이 일어나 서 소위 실투 가 발생 한다 . 성형 온도 가 1 , 800 ℃ 를 초과 하 는 경우 , SiO 2 의 승화 를 무시 할 수 없 다 .